СПОСОБ ПОЛУЧЕНИЯ НАЙЛОНОВОЙ СОЛИ И ЕЕ ПОЛИМЕРИЗАЦИЯ

1. Способ получения гранулированного материала найлоновой соли, включающий стадии, на которых:
а. получают в емкости, работающей под давлением, концентрированную водную смесь, содержащую, по меньшей мере, 65 мас.% компонентов соли и, самое большее, 35 мас.% водной среды, при этом уровни массового процентного содержания (мас.%) рассчитывают по отношению к совокупной массе водной смеси;
b. регулируют концентрированную водную смесь в емкости, работающей под давлением, в целях достижения температуры Тр, составляющей, по меньшей мере, 150°С;
с. регулируют предварительную конденсацию, протекающую в концентрированной водной смеси, таким образом, чтобы уровень ее прохождения составлял, самое большее, 15 мол.%; и
d. осуществляют выгрузку емкости, работающей под давлением, путем мгновенного испарения концентрированной водной смеси через клапан мгновенного испарения в камеру мгновенного испарения при выпаривании водной среды в количестве, достаточном для получения в результате уровня содержания остаточной влаги, составляющего, самое большее, 7,5 мас.%, и получют гранулированную найлоновую соль, причем значение мас.% для уровня содержания остаточной влаги рассчитывают по отношению к массе гранулированного материала найлоновой соли.
2. Способ по п. 1, где концентрированная водная смесь представляет собой:
i. водный раствор, содержащий диамин или смесь, по меньшей мере, двух диаминов и дикарбоновую кислоту или смесь, по меньшей мере, двух дикарбоновых кислот, все вместе называемые предшественниками соли и растворенные в водной среде; или
ii. водную суспензию, содержащую соль в виде дикарбоксилата диаммония, диспергированную в водной среде.
3. Способ по п. 2, где концентрированная водная смесь представляет собой водный раствор, полученный в результате:
- растворения предшественников соли в водной среде при использовании избытка водной среды с получением, тем самым, разбавленного раствора; и
- выпаривания избытка водной среды при повышенной температуре и повышенном давлении с получением, тем самым, концентрированного раствора, находящегося под давлением.
4. Способ по п. 2, где концентрированная водная смесь представляет собой водный раствор, полученный в результате:
- получения суспензии, содержащей компоненты соли, диспергированные в водной среде в емкости, работающей под давлением; и
- закрытия емкости, работающей под давлением, и нагревания суспензии в емкости, работающей под давлением, до повышенной температуры при увеличении, тем самым, давления в емкости, работающей под давлением, растворении компонентов соли и получении концентрированного раствора, находящегося под давлением.
5. Способ по п. 2, где концентрированная водная смесь представляет собой концентрированную водную суспензию, непосредственно полученную из водного раствора, содержащего предшественников соли, растворенных в водной среде.
6. Способ по п. 5, где концентрированную водную суспензию получают в результате:
- получения водного раствора в результате растворения предшественников соли в водной среде; и
- концентрирования водного раствора в результате выпаривания водной среды в количестве, достаточном для частичного осаждения соли диаммоний/дикарбоксилат с получением концентрированной водной суспензии, включающей частицы соли, диспергированные в водной среде.
7. Способ по любому из пп. 1-6, где водную среду выпаривают на стадии мгновенного испарения (стадия d) в количестве, достаточном для получения уровня содержания остаточной влаги, составляющего, самое большее, 5,0 мас.% по отношению к массе гранулированного материала найлоновой соли.
8. Способ по любому из пп. 1-7, где водная среда состоит из воды.
9. Способ по любому из пп. 1-8, где температура Тр составляет, самое большее, 230°С.
10. Способ по любому из пп. 1-9, где водная среда присутствует в количестве, составляющем, самое большее, 20 мас.%, при одновременном нахождении значения Тр в диапазоне от 150°С до 170°С, и где уровень массового процентного содержания (мас.%) рассчитывают по отношению к совокупной массе водной смеси.
11. Способ по любому из пп. 1-9, где водная среда присутствует в количестве, составляющем, самое большее, 25 мас.%, при одновременном нахождении значения Тр в диапазоне от 170°С до 190°С, и где уровень массового процентного содержания (мас.%) рассчитывают по отношению к совокупной массе водной смеси.
12. Способ по любому из пп. 1-9, где водная среда присутствует в количестве, составляющем, самое большее, 30 мас.%, при одновременном нахождении значения Тр в диапазоне от 190°С до 210°С, и где уровень массового процентного содержания (мас.%) рассчитывают по отношению к совокупной массе водной смеси.
13. Способ по любому из пп. 1-9, где водная среда присутствует в количестве, составляющем, самое большее, 35 мас.%, при одновременном нахождении значения Тр в диапазоне от 210°С до 230°С, и где уровень массового процентного содержания (мас.%) рассчитывают по отношению к совокупной массе водной смеси.
14. Способ по любому из пп. 1-9, где найлоновая соль представляет собой алифатическую соль, компонентами которой являются алифатические компоненты, включающие алифатический диамин или смесь из, по меньшей мере, двух алифатических диаминов и алифатической дикарбоновой кислоты или смесь из, по меньшей мере, двух алифатических дикарбоновых кислот, и где водная среда присутствует в количестве, составляющем, самое большее, 20 мас.% по отношению к совокупной массе водной смеси, а температура Тр находится в диапазоне от 150°С до 170°С.
15. Способ по любому из пп. 1-9, где найлоновая соль представляет собой полуароматическую соль, предпочтительно полуароматическую соль, включающую терефталевую кислоту.
16. Найлоновая соль, представляющая собой гранулированный материал, полученный в результате гранулирования при мгновенном испарении, или спрессованные таблетки, полученные из него.
17. Найлоновая соль по п. 16, где гранулированный материал соли получают при использовании способа по любому из пп. 1-16.
18. Способ получения найлонового полимера, который включает прямую твердофазную полимеризацию (ПТФП) соли в виде дикарбоксилата диаммония (найлоновой соли), где соль представляет собой гранулированный материал соли, полученный в результате гранулирования при мгновенном испарении, необязательно в форме спрессованных таблеток, полученных из него.
19. Способ получения полиамида, включающий полимеризацию соли в виде дикарбоксилата диаммония в жидком состоянии, где соль содержит материал гранулята соли, полученный в результате гранулирования при мгновенном испарении, и материал гранулята соли либо расплавляют, либо растворяют.